(57)【要約】【課題】本発明は、熱硬化型インク組成物およびこれによって製造されるカラーフィルタに関するものである。 【解決手段】発明は、縮合反応によって形成されたポリエステル系樹脂を用いることにより耐熱性や耐化学性に優れ、未反応無水物基をモノアルコールを使用して除去することから、保管安定性の高い熱硬化型インク組成物とカラーフィルタを提供することができる。【選択図】なし【特許請求の範囲】
【請求項１】
バインダー樹脂、顔料、多官能性モノマー、熱重合開始剤および溶媒を含む熱硬化型インク組成物であって、前記バインダー樹脂が次の一般式１の構造を持つポリエステル系樹脂である熱硬化型インク組成物。
【化１】
2010526162.tif 000008
式中、Ｘは多塩基酸無水物から誘導された４価基であり、Ｒ１は水素またはメチル基であり、Ｒ２はメチル基またはエチル基である。
【請求項２】
一般式１で表される前記ポリエステル系樹脂は、ａ)酸基を有するジオール化合物とｂ)多塩基酸無水物との開環重合反応によって生成された化合物から誘導されることを特徴とする請求項１に記載の熱硬化型インク組成物。
【請求項３】
前記ａ)酸基を有するジオール化合物は、次の一般式２の構造を持つことを特徴とする請求項２に記載の熱硬化型インク組成物。
【化２】
2010526162.tif 000009
式中、Ｒ２はメチル基またはエチル基である。
【請求項４】
前記ｂ)多塩基酸無水物は、
１,２,４,５-ベンゼンテトラカルボン酸二無水物、３,３',４,４'-ベンゾフェノンテトラカルボン酸二無水物、ビフェニルテトラカルボン酸二無水物、ビス(３,４-ジカルボキシフェニル)エーテル二無水物、ビス(３,４-ジカルボキシフェニル)スルフィド二無水物、ビス(３,４-ジカルボキシフェニル)スルホン二無水物、１,４-ビス(２,３-ジカルボキシフェノキシ)ベンゼン二無水物、１,３-ビス(３,４-ジカルボキシフェノキシ)ベンゼン二無水物、２,３,６,７-ナフタレンテトラカルボン酸二無水物、４,４'-ビス(３,４-ジカルボキシフェノキシ)ジフェニル二無水物、４,４'-ビス(３,４-ジカルボキシフェノキシ)ジフェニルエーテル二無水物、４,４'-ビス(３,４-ジカルボキシフェノキシ)ジフェニルスルホン二無水物、ビス(３,４-ジカルボキシフェニル)メタン二無水物、１,１-ビス(３,４-ジカルボキシフェニル)エタン二無水物、１,２-ビス(３,４-ジカルボキシフェニル)エタン二無水物、２,２-ビス(３,４-ジカルボキシフェニル)プロパン二無水物、２,２-ビス[４-(３,４-ジカルボキシフェノキシ)フェニル]プロパン二無水物、４-(２,３-ジカルボキシフェノキシ)-４'-(３,４-ジカルボキシフェノキシ)ジフェニル-２,２-プロパン二無水物、エチレングリコールジトリメリテート(ｄｉｔｒｉｍｅｌｌｉｔａｔｅ)、２,２-ビス(３,４-ジカルボキシフェニル)ヘキサフルオロプロパン二無水物、１,３-ビス(３,４-ジカルボキシフェニル)ヘキサフルオロプロパン二無水物、２,２-ビス[４-(３,４-ジカルボキシフェノキシ)フェニル]ヘキサフルオロプロパン二無水物および４,４'-ビス[２-(３,４-ジカルボキシフェニル)ヘキサフルオロイソプロピル]ジフェニルエーテルからなる群より選択される一つ以上の化合物であることを特徴とする請求項２に記載の熱硬化型インク組成物。
【請求項５】
全熱硬化型インク組成物に対し、前記ポリエステル系樹脂は１〜３０重量％、
前記顔料は２〜１５重量％、
前記熱重合開始剤は０.１〜５重量％、
前記多官能性モノマーは１〜３０重量％、
前記溶媒は５０〜９０重量％を含むことを特徴とする請求項１に記載の熱硬化型インク組成物。
【請求項６】
前記熱重合開始剤は、
アゾ系化合物、アゾニトリル系化合物、アゾアミド系化合物、アゾアミジン系化合物およびマクロアゾ系化合物からなる群より選択される一つ以上であることを特徴とする請求項１に記載の熱硬化型インク組成物。
【請求項７】
前記多官能性モノマーは、
ポリエチレングリコールモノ(メタ)アクリレート、ポリプロピレングリコールモノ(メタ)アクリレート、またはフェノキシエチル(メタ)アクリレート、ポリエチレングリコール(メタ)アクリレート、ポリプロピレングリコール(メタ)アクリレート、トリメチロールエタントリアクリレート、トリメチロールプロパントリアクリレート、ネオペンチルグリコール(メタ)アクリレート、ペンタエリトリトールテトラアクリレート、ペンタエリトリトールトリアクリレート、ジペンタエリトリトールペンタアクリレート、ジペンタエリトリトールヘキサアクリレート、カプロラクトンを導入した多官能性モノマー、ビスフェノールＡ誘導体のエポキシアクリレート、ノボラック-エポキシアクリレートおよびウレタン系多官能性モノマーからなる群より選択される一つ以上であることを特徴とする請求項１に記載の熱硬化型インク組成物。
【請求項８】
界面活性剤をさらに含むことを特徴とする請求項１に記載の熱硬化型インク組成物。
【請求項９】
前記界面活性剤は、シリコン系界面活性剤およびフッ素系界面活性剤から選択されることを特徴とする請求項８に記載の熱硬化型インク組成物。
【請求項１０】
前記界面活性剤は、全熱硬化型インク組成物に対し０.０３〜１重量％であることを特徴とする請求項８に記載の熱硬化型インク組成物。
【請求項１１】
アクリル系樹脂をバインダー樹脂としてさらに含み、
全バインダー樹脂に対して前記一般式１の構造を持つポリエステル系樹脂を３０重量％以上含むことを特徴とする請求項１に記載の熱硬化型インク組成物。
【請求項１２】
硬化促進剤、熱重合抑制剤、可塑剤、接着促進剤、充填剤の中から選択される一つ以上の添加剤をさらに含むことを特徴とする請求項８に記載の熱硬化型インク組成物。
【請求項１３】
前記添加剤は、全熱硬化型インク組成物に対して０.０１〜２重量％を添加することを特徴とする請求項１２に記載の熱硬化型インク組成物。
【請求項１４】
請求項１〜１３のいずれか一項に記載の熱硬化型インク組成物から製造されるカラーフィルタ。
【発明の詳細な説明】
【技術分野】
【０００１】
本発明は、耐熱性、保存安定性および耐化学性に優れるインク組成物およびこれによるカラーフィルタに関するものである。
【背景技術】
【０００２】
半導体回路素子およびＬＣＤ、ＰＤＰなどのディスプレイ装置に使用される微細パターンは、フォトレジスト(Ｐｈｏｔｏｒｅｓｉｓｔ)を用いたフォトリソグラフィー(Ｐｈｏｔｏｌｉｔｈｏｇｒａｐｈｙ)により形成される。このようなフォトリソグラフィーは、精密に所望のパターンを得ることができるという利点があるが、多くの段階の工程を経なければならないということ、フォトレジストの効果を極大化するために多くの種類の材料を使用しなければならないということ、そしてコーティングなどの工程において多量のフォトレジストが消耗するということなどの欠点がある。 
【０００３】
近年は、このようなフォトリソグラフィーの欠点を克服するための次世代工程の一つとして、ロールプリンティングあるいはインクジェットプリンティング方式により微細パターンを得る技術が提案されている。
【０００４】
フォトリソグラフィーに用いられるフォトレジストは、大きくポジ型とネガ型に分けられ、その中でネガ型フォトレジストは、光重合型感光性樹脂組成物としてディスプレイ装置のカラーフィルタを構成するＢＭ、Ｒｅｄ、Ｂｌｕｅ、Ｇｒｅｅｎ用感光剤、オーバーコート感光剤、コラムスペーサ、光遮蔽性を有する絶縁材など様々な用途に用いられている。 
【０００５】
その反面、ロールプリンティングあるいはインクジェットプリンティングに用いられるインク組成物としては、例えば、フォトリソグラフィーにおいて使用されるネガ型光重合型感光性樹脂組成物だけでなく、熱硬化型樹脂組成物が挙げられる。 
【０００６】
しかしながら、光重合型感光性樹脂組成物をロールプリンティングまたはインクジェットプリンティングに用いる場合には、プリンティング装備以外に露光のための装置がさらに必要であるため、装備購入と運用に対する追加費用と露光のための工程時間がさらに必要とされるなどの欠点が発生する。そのために、通常、熱硬化型樹脂組成物をロールプリンティングまたはインクジェットプリンティングに用いる技術が好まれる。
【０００７】
コーティング膜の形成に用いられる熱硬化型樹脂としては、通常、メラミン-ホルムアルデヒド系、ポリエステル系、ポリウレタン系、エポキシ系、フェノール系、アクリル系樹脂およびアルキド樹脂とこれらの混合物あるいは共重合体などが挙げられる。 
【０００８】
ＢＭやＲｅｄ(Ｒ)、Ｇｒｅｅｎ(Ｇ)、Ｂｌｕｅ(Ｂ)などのカラーインク組成物に用いるためには、顔料および分散剤との混合組成物の状態で耐熱性および保存安定性に優れなければならないことから、通常、アクリル系樹脂が用いられている。 
【０００９】
しかしながら、アクリル系樹脂は、通常、熱重合開始剤を用いて、様々な単量体を混合した状態でランダム共重合によって製造され、最近はアクリル系樹脂の側鎖に重合可能な官能基を導入するために、酸基を有しているアクリル系樹脂をエチレン性不飽和化合物と架橋させる方法が試みられている。 
【００１０】
しかしながら、この場合、重合可能な官能基は酸基を含んでいるアクリル系樹脂の酸基部分に導入されるため、アクリル系樹脂中の重合可能な官能基の比率が高くなると、相対的に残りの他の酸基の比率が低くなる。したがって、ネガ型感光性樹脂として活用すると、アルカリ可溶成分の比率が低くなり、現像性が低下するという問題がある。しかも、アクリル系樹脂の共重合反応が、熱重合開始剤を用いた自由ラジカルによるランダム共重合反応であるため、樹脂内に導入される酸基のある単量体も不規則に分布することになる。これにより、この酸基との反応により導入されるエチレン性不飽和基も不規則に分布するため、耐熱性および耐化学性が良くない。
【００１１】
そのために、耐熱性、保存安定性および耐化学性に優れたインク組成物が要望されている。
【発明の概要】
【発明が解決しようとする課題】
【００１２】
本発明の目的は、保管が容易であり、長期保管が可能で、且つ耐熱性および耐化学性が向上したインク組成物およびこれにより形成したカラーフィルタを提供することにある。
【課題を解決するための手段】
【００１３】
本発明による熱硬化型インク組成物は、次の一般式１の構造を持つポリエステル系樹脂、顔料、多官能性モノマー、熱重合開始剤および溶媒を含む。
【化１】
2010526162.tif 000002
【００１４】
式中、Ｘは多塩基酸無水物から誘導された４価基であり、Ｒ１は水素またはメチル基であり、Ｒ２はメチル基またはエチル基である。
【００１５】
また、一般式１で表される前記ポリエステル系樹脂は、例えば、ａ)酸基を有するジオール化合物とｂ)多塩基酸無水物の開環重合反応によって生成された化合物から誘導されたものである。
【００１６】
また、前記ａ)酸基を有するジオール化合物は、次の一般式２の構造を持つことができる。
【化２】
2010526162.tif 000003
【００１７】
式中、Ｒ２はメチル基またはエチル基である。
【００１８】
また、前記ｂ)多塩基酸無水物は、例えば、１,２,４,５-ベンゼンテトラカルボン酸二無水物、３,３',４,４'-ベンゾフェノンテトラカルボン酸二無水物、ビフェニルテトラカルボン酸二無水物、ビス(３,４-ジカルボキシフェニル)エーテル二無水物、ビス(３,４-ジカルボキシフェニル)スルフィド二無水物、ビス(３,４-ジカルボキシフェニル)スルホン二無水物、１,４-ビス(２,３-ジカルボキシフェノキシ)ベンゼン二無水物、１,３-ビス(３,４-ジカルボキシフェノキシ)ベンゼン二無水物、２,３,６,７-ナフタレンテトラカルボン酸二無水物、４,４'-ビス(３,４-ジカルボキシフェノキシ)ジフェニル二無水物、４,４'-ビス(３,４-ジカルボキシフェノキシ)ジフェニルエーテル二無水物、４,４'-ビス(３,４-ジカルボキシフェノキシ)ジフェニルスルホン二無水物、ビス(３,４-ジカルボキシフェニル)メタン二無水物、１,１-ビス(３,４-ジカルボキシフェニル)エタン二無水物、１,２-ビス(３,４-ジカルボキシフェニル)エタン二無水物、２,２-ビス(３,４-ジカルボキシフェニル)プロパン二無水物、２,２-ビス[４-(３,４-ジカルボキシフェノキシ)フェニル]プロパン二無水物、４-(２,３-ジカルボキシフェノキシ)-４'-(３,４-ジカルボキシフェノキシ)ジフェニル-２,２-プロパン二無水物、エチレングリコールジトリメリテート(ｄｉｔｒｉｍｅｌｌｉｔａｔｅ)、２,２-ビス(３,４-ジカルボキシフェニル)ヘキサフルオロプロパン二無水物、１,３-ビス(３,４-ジカルボキシフェニル)ヘキサフルオロプロパン二無水物、２,２-ビス[４-(３,４-ジカルボキシフェノキシ)フェニル]ヘキサフルオロプロパン二無水物および４,４'-ビス[２-(３,４-ジカルボキシフェニル)ヘキサフルオロイソプロピル]ジフェニルエーテルからなる群より選択される一つ以上の化合物である。
【００１９】
また、全熱硬化型インク組成物に対し、前記ポリエステル系樹脂は１〜３０重量％、前記顔料は２〜１５重量％、前記熱重合開始剤は０.１〜５重量％、前記多官能性モノマーは１〜３０重量％、前記溶媒は５０〜９０重量％を含むことができる。
【００２０】
また、前記熱重合開始剤は、例えば、アゾ系化合物、アゾニトリル系化合物、アゾアミド系化合物、アゾアミジン系化合物およびマクロアゾ系化合物からなる群より選択される一つ以上である。
【００２１】
また、前記多官能性モノマーは、ポリエチレングリコールモノ(メタ)アクリレート、ポリプロピレングリコールモノ(メタ)アクリレート、またはフェノキシエチル(メタ)アクリレート、ポリエチレングリコール(メタ)アクリレート、ポリプロピレングリコール(メタ)アクリレート、トリメチロールエタントリアクリレート、トリメチロールプロパントリアクリレート、ネオペンチルグリコール(メタ)アクリレート、ペンタエリトリトールテトラアクリレート、ペンタエリトリトールトリアクリレート、ジペンタエリトリトールペンタアクリレート、ジペンタエリトリトールヘキサアクリレート、カプロラクトンを導入した多官能性モノマー、ビスフェノールＡ誘導体のエポキシアクリレート、ノボラック-エポキシアクリレートおよびウレタン系多官能性モノマーからなる群より選択される一つ以上である。
【００２２】
また、本発明による熱硬化型インク組成物は界面活性剤をさらに含むことができる。
【００２３】
また、前記界面活性剤は、シリコン系界面活性剤およびフッ素系界面活性剤の中から選択することができる。
【００２４】
また、前記界面活性剤は全熱硬化型インク組成物に対し０.０３〜１重量％である。
【００２５】
また、アクリル系樹脂をバインダー樹脂としてさらに含み、全バインダー樹脂に対し前記一般式１の構造を持つポリエステル系樹脂を３０重量％以上含むことができる。
【００２６】
また、分散剤、硬化促進剤、熱重合抑制剤、可塑剤、接着促進剤、充填剤の中から選択される一つ以上の添加剤をさらに含むことができる。
【００２７】
また、前記添加剤は全熱硬化型インク組成物に対して０.０１〜２重量％を添加することができる。
【００２８】
本発明によるカラーフィルタは前記熱硬化型インク組成物から製造される。
【発明の効果】
【００２９】
本発明によるインク組成物およびこれによって形成されたカラーフィルタは耐熱性、耐化学性および保存安定性に優れる。
【発明を実施するための形態】
【００３０】
本発明によるインク組成物は次の一般式１の構造を持つポリエステル系樹脂を含む。
【化１】
2010526162.tif 000004
【００３１】
式中、Ｘは多塩基酸無水物から誘導された４価基であり、Ｒ１は水素またはメチル基であり、Ｒ２はメチル基またはエチル基である。
【００３２】
本発明では、自由ラジカルによるランダム共重合反応により形成されたアクリル系樹脂でない縮合反応により形成された樹脂を用いる。 
【００３３】
すなわち、ａ)酸基を含むジオール(ｄｉｏｌ)化合物とｂ)多塩基酸無水物から形成されたポリエステル系樹脂を製造し、前記の縮合重合されたポリエステル系樹脂の酸基と分子中に、ｃ)エチレン性不飽和基およびエポキシ基を有する化合物を反応させて形成されたエチレン性不飽和基を有するポリエステル系樹脂を含んだ熱硬化型インク組成物を提供する。 
【００３４】
特に、本発明に係るポリエステル系樹脂は、ａ)酸基を含むジオール化合物とｂ)多塩基酸無水物との縮合反応によりポリエステル系樹脂を形成した後、樹脂末端に残存し得る無水物基をｄ)モノアルコール成分と反応させて、エステル基とカルボン酸基に開環して無水物基を除去することにより、保管安定性に優れ、保管が容易で、且つ長期保管が可能である。 
【００３５】
なお、自由ラジカルによるランダム共重合反応により形成されるアクリル系樹脂とは異なり、ａ)酸基を含むジオール化合物とｂ)多塩基酸無水物が交互に反応して形成されるポリエステル系樹脂は、酸基が規則的に分布していることから、導入されるエチレン性不飽和基も規則的に分布する特徴を有するため、ランダム共重合体のアクリル系樹脂に比べ、硬化による架橋反応がより一層向上してインク組成物の耐熱性および耐化学性に優れる。
【００３６】
本発明でａ)酸基を含むジオール化合物は次の一般式２で表される化合物である。
【化２】
2010526162.tif 000005
【００３７】
式中、Ｒ２はメチル基またはエチル基である。
【００３８】
前記ｂ)多塩基酸無水物は、ａ)酸基を有するジオール化合物と交互に共重合が可能な二無水物基を提供する１分子内に２つの酸無水物基がある化合物である。具体的な例としては、１,２,４,５-ベンゼンテトラカルボン酸二無水物、３,３',４,４'-ベンゾフェノンテトラカルボン酸二無水物、ビフェニルテトラカルボン酸二無水物、ビス(３,４-ジカルボキシフェニル)エーテル二無水物、ビス(３,４-ジカルボキシフェニル)スルフィド二無水物、ビス(３,４-ジカルボキシフェニル)スルホン二無水物、１,４-ビス(２,３-ジカルボキシフェノキシ)ベンゼン二無水物、１,３-ビス(３,４-ジカルボキシフェノキシ)ベンゼン二無水物、２,３,６,７-ナフタレンテトラカルボン酸二無水物、４,４'-ビス(３,４-ジカルボキシフェノキシ)ジフェニル二無水物、４,４'-ビス(３,４-ジカルボキシフェノキシ)ジフェニルエーテル二無水物、４,４'-ビス(３,４-ジカルボキシフェノキシ)ジフェニルスルホン二無水物、ビス(３,４-ジカルボキシフェニル)メタン二無水物、１,１-ビス(３,４-ジカルボキシフェニル)エタン二無水物、１,２-ビス(３,４-ジカルボキシフェニル)エタン二無水物、２,２-ビス(３,４-ジカルボキシフェニル)プロパン二無水物、２,２-ビス[４-(３,４-ジカルボキシフェノキシ)フェニル]プロパン二無水物、４-(２,３-ジカルボキシフェノキシ)-４'-(３,４-ジカルボキシフェノキシ)ジフェニル-２,２-プロパン二無水物、エチレングリコールジトリメリテート、２,２-ビス(３,４-ジカルボキシフェニル)ヘキサフルオロプロパン二無水物、１,３-ビス(３,４-ジカルボキシフェニル)ヘキサフルオロプロパン二無水物、２,２-ビス[４-(３,４-ジカルボキシフェノキシ)フェニル]ヘキサフルオロプロパン二無水物、４,４'-ビス[２-(３,４-ジカルボキシフェニル)ヘキサフルオロイソプロピル]ジフェニルエーテル二無水物などが挙げられ、前記の化合物からなる群より選択される一つ以上である。
【００３９】
前記ａ)酸基を含むジオール化合物とｂ)多塩基酸無水物から製造された樹脂は次の一般式３で表される。 
【化３】
2010526162.tif 000006
式中、Ｒ２はメチル基またはエチル基である。
【００４０】
本発明のｃ)分子中にエチレン性不飽和基およびエポキシ基を有する化合物は、ａ)酸基を有するジオール化合物とｂ)多塩基酸無水物との縮合反応を行った後、重合可能な反応基を導入するために追加反応を行うものであって、前記樹脂中の酸基とエポキシ基が反応して側鎖に導入される。この時、フォトリソグラフィーにおいて一般的に用いられているネガ型アクリル系感光性樹脂、あるいは他の熱硬化型アクリル系樹脂でアクリルバインダーの側鎖に重合可能な反応基をランダムに導入することとは異なり、繰り返し単位ごとに重合可能な反応基が導入されるため、硬化時にバインダーとしてマトリックスを均一に構成することができ、インク組成物の耐熱性および耐化学性を向上させることができるという利点がある。
【００４１】
本発明のｄ)成分のモノアルコールは、ａ)成分とｂ)成分の縮合反応を行った後、溶液に残存し得る未反応ｂ)成分の無水物基あるいは縮合により合成された樹脂末端に残存し得る無水物基をエステル基とカルボン酸基に開環する化合物であって、反応性が高い無水物基を除去することにより、保管安定性を高める機能をする。 
【００４２】
アルコール基を有する化合物であれば特に制限されないが、重合可能な不飽和基のある化合物が硬化度の面でより望ましい。
【００４３】
具体的な例としては、ブタノール、イソプロパノールなどのアルキルアルコール、２-ヒドロキシエチル(メタ)アクリレート、３-ヒドロキシプロピル(メタ)アクリレート、１,３-(メタ)アクリロイル-２-ヒドロキシプロパン、ペンタエリトリトールトリアクリレート、ジペンタエリトリトールペンタアクリレートなどのヒドロキシ基を含有したアクリレート化合物などが挙げられる。
【００４４】
特に、ｄ)モノアルコールとしてヒドロキシ基を含有したアクリレート化合物を用いることが、光感度の面で望ましい。
【００４５】
前記のような方法により製造された一般式１の構造を持つポリエステル系樹脂の酸価は０〜２００ＫＯＨ ｍｇ/ｇの範囲が望ましい。 
【００４６】
ロールプリンティングあるいはインクジェットプリンティングで用いられる熱硬化型インク組成物では、フォトリソグラフィーで用いられるフォトレジストとは異なり、アルカリ現像工程を必要としないため、酸価がなくても構わなく、樹脂の酸価が２００ＫＯＨ ｍｇ/ｇを超える場合には、エチレン性不飽和基の含有量が少なくなり、架橋反応による硬化度が低下するという欠点がある。
【００４７】
また、前記ポリエステル系樹脂の重量平均分子量としては１,０００〜２００,０００の範囲が望ましく、３,０００〜３０,０００の範囲がより望ましい。
【００４８】
前記ポリエステル系樹脂の重量平均分子量が１,０００未満である場合は、バインダーポリマーとして要求される構成成分間の結合(ｂｉｎｄｉｎｇ)機能が弱く、カラーフィルタパターンに要求される基本的な耐熱性および耐化学性などの物性を満足させることができなくなり、重量平均分子量が２００,０００を超える場合は、重合物の粘度が大きく上昇し、インク組成物の粘度も大きく上昇するため、流れ性が悪くなり、コーティング厚さの制御や厚さ均一性(ｕｎｉｆｏｒｍｉｔｙ)の確保が難しくなる。
【００４９】
本発明による熱硬化型インク組成物は、バインダー樹脂として前記ポリエステル系樹脂と、色特性を示すための顔料を含むｅ)着色剤と、エチレン性不飽和二重結合を有するｆ)多官能性モノマーと、ｇ)熱重合開始剤、ｈ)溶媒以外に、ｉ)触媒、ｊ)界面活性剤およびその他の添加剤の中から選択される１種以上を含むことができる。
【００５０】
ｅ)着色剤に含まれる顔料としては、レッド顔料、バイオレット顔料、イエロー顔料、オレンジ顔料、グリーン顔料などが用いられる。
【００５１】
熱硬化型カラーインクに製造に使用される色特性を示すために用いられるレッド顔料としては、ナフトール系レッド顔料のＰｉｇ(ピグメント).Ｒｅｄ #１ (Ｃ.Ｉ.１２０７０)、Ｐｉｇ.Ｒｅｄ #２ (Ｃ.Ｉ.１２３１０)、Ｐｉｇ.Ｒｅｄ #３ (Ｃ.Ｉ.１２１２０)、Ｐｉｇ.Ｒｅｄ #４(Ｃ.Ｉ.１２０８５)、Ｐｉｇ.Ｒｅｄ #５ (Ｃ.Ｉ.１２４９０)、Ｐｉｇ.Ｒｅｄ #６ (Ｃ.Ｉ.１２０９０)、Ｐｉｇ.Ｒｅｄ #７(Ｃ.Ｉ.１２４２０)、Ｐｉｇ.Ｒｅｄ #８ (Ｃ.Ｉ.１２３５５)、Ｐｉｇ.Ｒｅｄ #９ (Ｃ.Ｉ.１２４６０)、Ｐｉｇ.Ｒｅｄ #１０ (Ｃ.Ｉ.１２４４０)、Ｐｉｇ.Ｒｅｄ #１１ (Ｃ.Ｉ.１２４３０)、Ｐｉｇ.Ｒｅｄ #１２(Ｃ.Ｉ.１２３８５)、Ｐｉｇ.Ｒｅｄ #１３(Ｃ.Ｉ.１２３９５)、Ｐｉｇ.Ｒｅｄ #１４(Ｃ.Ｉ.１２３８０)、Ｐｉｇ.Ｒｅｄ #１５(Ｃ.Ｉ.１２４６５)、Ｐｉｇ.Ｒｅｄ #１６(１２５００)、Ｐｉｇ.Ｒｅｄ #１７(Ｃ.Ｉ.１２３９０)、Ｐｉｇ.Ｒｅｄ #１８(Ｃ.Ｉ.１２３５０)、Ｐｉｇ.Ｒｅｄ #２１(Ｃ.Ｉ.１２３００)、Ｐｉｇ.Ｒｅｄ #２２(Ｃ.Ｉ.１２３１５)、Ｐｉｇ.Ｒｅｄ #２３(Ｃ.Ｉ.１２３５５)、Ｐｉｇ.Ｒｅｄ #３１(１２３６０)、Ｐｉｇ.Ｒｅｄ #３２(１２３２０)、Ｐｉｇ.Ｒｅｄ #９５(Ｃ.Ｉ.１５８９７)、Ｐｉｇ.Ｒｅｄ #１１２(Ｃ.Ｉ.１２３７０)、Ｐｉｇ.Ｒｅｄ #１１４(Ｃ.Ｉ.１２３５１)、Ｐｉｇ.Ｒｅｄ #１１９(Ｃ.Ｉ.１２４６９)、Ｐｉｇ.Ｒｅｄ #１４６(Ｃ.Ｉ.１２４８５)、Ｐｉｇ.Ｒｅｄ #１４７(Ｃ.Ｉ.１２４３３)、Ｐｉｇ.Ｒｅｄ #１４８(Ｃ.Ｉ.１２３６９)、Ｐｉｇ.Ｒｅｄ #１５０(Ｃ.Ｉ.１２２９０)、Ｐｉｇ.Ｒｅｄ #１５１(Ｃ.Ｉ.１５８９０)、Ｐｉｇ.Ｒｅｄ #１８４(Ｃ.Ｉ.１２４８７)、Ｐｉｇ.Ｒｅｄ #１８７(Ｃ.Ｉ.１２４８６)、Ｐｉｇ.Ｒｅｄ #１８８(Ｃ.Ｉ.１２４６７)、Ｐｉｇ.Ｒｅｄ #２１０(Ｃ.Ｉ.１２４７４)、Ｐｉｇ.Ｒｅｄ #２４５(Ｃ.Ｉ.１２３１７)、Ｐｉｇ.Ｒｅｄ #２５３(Ｃ.Ｉ.１２３７５)、Ｐｉｇ.Ｒｅｄ #２５８(Ｃ.Ｉ.１２３１８)、Ｐｉｇ.Ｒｅｄ #２６１(Ｃ.Ｉ.１２４６８)と、
ナフトール系と金属複合体のＰｉｇ.Ｒｅｄ #４９(Ｃ.Ｉ.１５６３０)、Ｐｉｇ.Ｒｅｄ #４９:１(Ｃ.Ｉ.１５６３０:１)、Ｐｉｇ.Ｒｅｄ #４９:２(Ｃ.Ｉ.１５６３０:２)、Ｐｉｇ.Ｒｅｄ #４９:３(Ｃ.Ｉ.１５６３０:３)、Ｐｉｇ.Ｒｅｄ #５０:１(Ｃ.Ｉ.１５５００:１)、Ｐｉｇ.Ｒｅｄ #５１:１(Ｃ.Ｉ.１５５８０:１)、Ｐｉｇ.Ｒｅｄ #５３(Ｃ.Ｉ.１５５８５)、Ｐｉｇ.Ｒｅｄ #５３:１(Ｃ.Ｉ.１５５８５:１)、Ｐｉｇ.Ｒｅｄ #６８(Ｃ.Ｉ.１５５２５)、Ｐｉｇ.Ｒｅｄ #２４３(Ｃ.Ｉ.１５９１０)、Ｐｉｇ.Ｒｅｄ #２４７(Ｃ.Ｉ.１５９１５)と、
ジスアゾピラゾロン系のＰｉｇ.Ｒｅｄ #３７(Ｃ.Ｉ.２１２０５)、Ｐｉｇ.Ｒｅｄ #３８(Ｃ.Ｉ.２１２１０)、Ｐｉｇ.Ｒｅｄ #４１(Ｃ.Ｉ.２１２００)と、
ジスアゾ系縮合物のＰｉｇ.Ｒｅｄ #１４４(Ｃ.Ｉ.２０７３５)、Ｐｉｇ.Ｒｅｄ #１６６(Ｃ.Ｉ.２００３５)、Ｐｉｇ.Ｒｅｄ #２２０(Ｃ.Ｉ.２００５５)、Ｐｉｇ.Ｒｅｄ #２２１(Ｃ.Ｉ.２００６５)、Ｐｉｇ.Ｒｅｄ #２４２(Ｃ.Ｉ.２００６７)と、
２-ヒドロキシ-３-ナフトエ酸系金属複合体のＰｉｇ.Ｒｅｄ #４８:１(Ｃ.Ｉ.１５８６５:１)、Ｐｉｇ.Ｒｅｄ #４８:２(Ｃ.Ｉ.１５８６５:２)、Ｐｉｇ.Ｒｅｄ #４８:３(Ｃ.Ｉ.１５８６５:３)、Ｐｉｇ.Ｒｅｄ #４８:４(Ｃ.Ｉ.１５８６５:４)、Ｐｉｇ.Ｒｅｄ #４８:５(Ｃ.Ｉ.１５８６５:５)、Ｐｉｇ.Ｒｅｄ #５２:１(Ｃ.Ｉ.１５８６０:１)、Ｐｉｇ.Ｒｅｄ #５２:２(Ｃ.Ｉ.１５８６０:２)、Ｐｉｇ.Ｒｅｄ #５７:１(Ｃ.Ｉ.１５８５０:１)、Ｐｉｇ.Ｒｅｄ #５８:２(Ｃ.Ｉ.１５８２５:２)、Ｐｉｇ.Ｒｅｄ #５８:４(Ｃ.Ｉ.１５８２５:４)、Ｐｉｇ.Ｒｅｄ #６３:１(Ｃ.Ｉ.１５８８０:１)、Ｐｉｇ.Ｒｅｄ #６３:２(Ｃ.Ｉ.１５８８０:２)、Ｐｉｇ.Ｒｅｄ #６４(Ｃ.Ｉ.１５８００)、Ｐｉｇ.Ｒｅｄ #６４:１(Ｃ.Ｉ.１５８００:１)、Ｐｉｇ.Ｒｅｄ #２００(Ｃ.Ｉ.１５８６７)と、
ナフタレンスルホン酸金属複合体のＰｉｇ.Ｒｅｄ #６０:１(Ｃ.Ｉ.１６１０５:１)、Ｐｉｇ.Ｒｅｄ #６６(Ｃ.Ｉ.１８０００:１)、Ｐｉｇ.Ｒｅｄ #６７(Ｃ.Ｉ.１８０２５:１)と、
トリアリルカルボニウム系のＰｉｇ.Ｒｅｄ #８１:１(Ｃ.Ｉ.４５１６０:１)、Ｐｉｇ.Ｒｅｄ #８１:３(Ｃ.Ｉ.４５１６０:３)、Ｐｉｇ.Ｒｅｄ #１６９(Ｃ.Ｉ.４５１６０:２)と、
アントラキノン系のＰｉｇ.Ｒｅｄ #８９(Ｃ.Ｉ.６０７４５)、Ｐｉｇ.Ｒｅｄ #１７７(６５３００)と、
チオインジゴ系のＰｉｇ.Ｒｅｄ #８８(Ｃ.Ｉ.７３３１２)、Ｐｉｇ.Ｒｅｄ #１８１(Ｃ.Ｉ.７３３６０)と、
キナクリドン系のＰｉｇ.Ｒｅｄ #１２２(Ｃ.Ｉ.７３９１５)、Ｐｉｇ.Ｒｅｄ #２０７(Ｃ.Ｉ.７３９００)、Ｐｉｇ.Ｒｅｄ #２０９(Ｃ.Ｉ.７３９０５)と、
ペリレン系のＰｉｇ.Ｒｅｄ #１２３(Ｃ.Ｉ.７１１４５)、Ｐｉｇ.Ｒｅｄ #１４９(Ｃ.Ｉ.７１１３７)、Ｐｉｇ.Ｒｅｄ #１７８(Ｃ.Ｉ.７１１５５)、Ｐｉｇ.Ｒｅｄ #１７９(Ｃ.Ｉ.７１１３０)、Ｐｉｇ.Ｒｅｄ #１９０(Ｃ.Ｉ.７１１４０)、Ｐｉｇ.Ｒｅｄ #１９４(Ｃ.Ｉ.７１１００)、Ｐｉｇ.Ｒｅｄ #２２４(Ｃ.Ｉ.７１１２７)と、
ベンズイミダゾロン系のＰｉｇ.Ｒｅｄ #１７１(Ｃ.Ｉ.１２５１２)、Ｐｉｇ.Ｒｅｄ #１７５(Ｃ.Ｉ.１２５１３)、Ｐｉｇ.Ｒｅｄ #１７６(Ｃ.Ｉ.１２５１５)、Ｐｉｇ.Ｒｅｄ #１８５(Ｃ.Ｉ.１２５１６)、Ｐｉｇ.Ｒｅｄ #２０８(Ｃ.Ｉ.１２５１４)と、
ピランスロン系のＰｉｇ.Ｒｅｄ #２１６(Ｃ.Ｉ.５９７１０)と、
ジケトピロロピロール系のＰｉｇ.Ｒｅｄ #２５４(Ｃ.Ｉ.５６１１０)と、
イソインドリン系のＰｉｇ.Ｒｅｄ #２６０(Ｃ.Ｉ.５６２９５)等が使用できる。
【００５２】
バイオレット顔料としては、トリアリルカルボニウム系のＰｉｇ.Ｖｉｏｌｅｔ#１(Ｃ.Ｉ.４５１７０:２)、Ｐｉｇ.Ｖｉｏｌｅｔ#２(Ｃ.Ｉ.４５１７５:１)、Ｐｉｇ.Ｖｉｏｌｅｔ#３(Ｃ.Ｉ.４２５３５:２)、Ｐｉｇ.Ｖｉｏｌｅｔ#２７(Ｃ.Ｉ.４２５３５:３)、Ｐｉｇ.Ｖｉｏｌｅｔ#３９(Ｃ.Ｉ.４２５５５:２)と、アントラキノン系のＰｉｇ.Ｖｉｏｌｅｔ#５:１(Ｃ.Ｉ.５８０５５:１)と、ナフトール系のＰｉｇ.Ｖｉｏｌｅｔ#２５(Ｃ.Ｉ.１２３２１)、Ｐｉｇ.Ｖｉｏｌｅｔ#５０(Ｃ.Ｉ.１２３２２)と、キナクリドン系のＰｉｇ.Ｖｉｏｌｅｔ#１９(Ｃ.Ｉ.７３９００)と、ジオキサジン系のＰｉｇ.Ｖｉｏｌｅｔ#２３(Ｃ.Ｉ.５１３１９)、Ｐｉｇ.Ｖｉｏｌｅｔ#３７(Ｃ.Ｉ.５１３４５)と、ペリレン系のＰｉｇ.Ｖｉｏｌｅｔ#２９(Ｃ.Ｉ.７１１２９)と、ベンズイミダゾロン系のＰｉｇ.Ｖｉｏｌｅｔ#３２(Ｃ.Ｉ.１２５１７)等が使用できる。
【００５３】
ブルー顔料としては、トリアリルカルボニウム系のＰｉｇ.Ｂｌｕｅ#１(Ｃ.Ｉ.４２５９５:２)、Ｐｉｇ.Ｂｌｕｅ#２(Ｃ.Ｉ.４４０４５:２)、Ｐｉｇ.Ｂｌｕｅ#９(Ｃ.Ｉ.４２０２５:１)、Ｐｉｇ.Ｂｌｕｅ#１０(Ｃ.Ｉ.４４０４０:２)、Ｐｉｇ.Ｂｌｕｅ#１４(Ｃ.Ｉ.４２６００:１)、Ｐｉｇ.Ｂｌｕｅ#１８(Ｃ.Ｉ.４２７７０:１)、Ｐｉｇ.Ｂｌｕｅ#１９(Ｃ.Ｉ.４２７５０)、Ｐｉｇ.Ｂｌｕｅ#５６(Ｃ.Ｉ.４２８００)、Ｐｉｇ.Ｂｌｕｅ#６２(Ｃ.Ｉ.４４０８４)と、Ｃｕフタロシアニン系のＰｉｇ.Ｂｌｕｅ#１５(Ｃ.Ｉ.７４１６０)、Ｐｉｇ.Ｂｌｕｅ#１５:１(Ｃ.Ｉ.７４１６０)、Ｐｉｇ.Ｂｌｕｅ#１５:２(Ｃ.Ｉ.７４１６０)、Ｐｉｇ.Ｂｌｕｅ#１５:３(Ｃ.Ｉ.７４１６０)、Ｐｉｇ.Ｂｌｕｅ#１５:４(Ｃ.Ｉ.７４１６０)、Ｐｉｇ.Ｂｌｕｅ#１５:６(Ｃ.Ｉ.７４１６０)と、無金属フタロシアニン系のＰｉｇ.Ｂｌｕｅ#１６(Ｃ.Ｉ.７４１００)と、インダントロン系のＰｉｇ.Ｂｌｕｅ#６０(Ｃ.Ｉ.６９８００)、Ｐｉｇ.Ｂｌｕｅ#６４(Ｃ.Ｉ.６９８２５)と、インジゴ系のＰｉｇ.Ｂｌｕｅ#６６(Ｃ.Ｉ.７３０００)、Ｐｉｇ.Ｂｌｕｅ#６３(Ｃ.Ｉ.７３０１５:ｘ)等が使用できる。
【００５４】
グリーン顔料としては、トリアリルカルボニウム系のＰｉｇ.Ｇｒｅｅｎ#１(Ｃ.Ｉ.４２０４０:１)、Ｐｉｇ.Ｇｒｅｅｎ#２(Ｃ.Ｉ.４２０４０:１)、Ｐｉｇ.Ｇｒｅｅｎ#４(Ｃ.Ｉ.４２０００:２)と、Ｃｕフタロシアニン系のＰｉｇ.Ｇｒｅｅｎ#７(Ｃ.Ｉ.７４２６０)、Ｐｉｇ.Ｇｒｅｅｎ#３６(Ｃ.Ｉ.７４２６５)と、金属複合体のＰｉｇ.Ｇｒｅｅｎ#８(Ｃ.Ｉ.１０００６)、Ｐｉｇ.Ｇｒｅｅｎ#１０(Ｃ.Ｉ.１２７７５)等が使用できる。
【００５５】
イエロー顔料としては、モノアゾ系のＰｉｇ.Ｙｅｌｌｏｗ#１(Ｃ.Ｉ.１１６８０)、Ｐｉｇ.Ｙｅｌｌｏｗ#２(Ｃ.Ｉ.１１７３０)、Ｐｉｇ.Ｙｅｌｌｏｗ#３(Ｃ.Ｉ.１１７１０)、Ｐｉｇ.Ｙｅｌｌｏｗ#５(Ｃ.Ｉ.１１６６０)、Ｐｉｇ.Ｙｅｌｌｏｗ#６(Ｃ.Ｉ.１１６７０)、Ｐｉｇ.Ｙｅｌｌｏｗ#１０(Ｃ.Ｉ.１２７１０)、Ｐｉｇ.Ｙｅｌｌｏｗ#４９(Ｃ.Ｉ.１１７６５)、Ｐｉｇ.Ｙｅｌｌｏｗ#６５(Ｃ.Ｉ.１１７４０)、Ｐｉｇ.Ｙｅｌｌｏｗ#７３(Ｃ.Ｉ.１１７３８)、Ｐｉｇ.Ｙｅｌｌｏｗ#７４(Ｃ.Ｉ.１１７４１)、Ｐｉｇ.Ｙｅｌｌｏｗ#７５(Ｃ.Ｉ.１１７７０)、Ｐｉｇ.Ｙｅｌｌｏｗ#９７(Ｃ.Ｉ.１１７６７)、Ｐｉｇ.Ｙｅｌｌｏｗ#９８(Ｃ.Ｉ.１１７２７)、Ｐｉｇ.Ｙｅｌｌｏｗ#１１１(Ｃ.Ｉ.１１７４５)、Ｐｉｇ.Ｙｅｌｌｏｗ#１１６(Ｃ.Ｉ.１１７９０)、Ｐｉｇ.Ｙｅｌｌｏｗ#１６７(Ｃ.Ｉ.１１７３７)と、モノアゾ系金属複合体のＰｉｇ.Ｙｅｌｌｏｗ#６１(Ｃ.Ｉ.１３８８０)、Ｐｉｇ.Ｙｅｌｌｏｗ#６２:１(Ｃ.Ｉ.１３９４０:１)、Ｐｉｇ.Ｙｅｌｌｏｗ#１００(Ｃ.Ｉ.１９１４０:１)、Ｐｉｇ.Ｙｅｌｌｏｗ#１６８(Ｃ.Ｉ.１３９６０)、Ｐｉｇ.Ｙｅｌｌｏｗ#１６９(Ｃ.Ｉ.１３９５５)、Ｐｉｇ.Ｙｅｌｌｏｗ#１８３(Ｃ.Ｉ.１８７９２)と、ビスアセトアセトアリリド系のＰｉｇ.Ｙｅｌｌｏｗ#１６(Ｃ.Ｉ.２００４０)と、ジアリルアリリド系のＰｉｇ.Ｙｅｌｌｏｗ#１２(Ｃ.Ｉ.２１０９０)、Ｐｉｇ.Ｙｅｌｌｏｗ#１３(Ｃ.Ｉ.２１１００)、Ｐｉｇ.Ｙｅｌｌｏｗ#１４(Ｃ.Ｉ.２１０９５)、Ｐｉｇ.Ｙｅｌｌｏｗ#１７(Ｃ.Ｉ.２１１０５)、Ｐｉｇ.Ｙｅｌｌｏｗ#５５(Ｃ.Ｉ.２１０９６)、Ｐｉｇ.Ｙｅｌｌｏｗ#６３(Ｃ.Ｉ.２１０９１)、Ｐｉｇ.Ｙｅｌｌｏｗ#８１(Ｃ.Ｉ.２１１２７)、Ｐｉｇ.Ｙｅｌｌｏｗ#８３(Ｃ.Ｉ.２１１０８)、Ｐｉｇ.Ｙｅｌｌｏｗ#８７(Ｃ.Ｉ.２１１０７:１)、Ｐｉｇ.Ｙｅｌｌｏｗ#１１３(Ｃ.Ｉ.２１１２６)、Ｐｉｇ.Ｙｅｌｌｏｗ#１１４(Ｃ.Ｉ.２１０９２)、Ｐｉｇ.Ｙｅｌｌｏｗ#１２４(Ｃ.Ｉ.２１１０７)、Ｐｉｇ.Ｙｅｌｌｏｗ#１２６(Ｃ.Ｉ.２１１０１)、Ｐｉｇ.Ｙｅｌｌｏｗ#１２７(２１１０２)、Ｐｉｇ.Ｙｅｌｌｏｗ#１５２(Ｃ.Ｉ.２１１１１)、Ｐｉｇ.Ｙｅｌｌｏｗ#１７０(Ｃ.Ｉ.２１１０４)、Ｐｉｇ.Ｙｅｌｌｏｗ#１７１(Ｃ.Ｉ.２１１０６)、Ｐｉｇ.Ｙｅｌｌｏｗ#１７２(Ｃ.Ｉ.２１１０９)、Ｐｉｇ.Ｙｅｌｌｏｗ#１７４(Ｃ.Ｉ.２１０９８)と、フランバントロン系のＰｉｇ.Ｙｅｌｌｏｗ#２４(Ｃ.Ｉ.７０６００)と、ジアゾ系縮合物のＰｉｇ.Ｙｅｌｌｏｗ#９３(Ｃ.Ｉ.２０７１０)、Ｐｉｇ.Ｙｅｌｌｏｗ#９４(Ｃ.Ｉ.２００３８)、Ｐｉｇ.Ｙｅｌｌｏｗ#９５(Ｃ.Ｉ.２００３４)、Ｐｉｇ.Ｙｅｌｌｏｗ#１２８(Ｃ.Ｉ.２００３７)、Ｐｉｇ.Ｙｅｌｌｏｗ#１６６(Ｃ.Ｉ.２００３５)と、アントラキノン系のＰｉｇ.Ｙｅｌｌｏｗ#１２３(Ｃ.Ｉ.６５０４９)、Ｐｉｇ.Ｙｅｌｌｏｗ#１４７(Ｃ.Ｉ.６０６４５)と、アルダジン系のＰｉｇ.Ｙｅｌｌｏｗ#１０１(Ｃ.Ｉ.４８０５２)と、ナフタレンスルホン酸金属複合体のＰｉｇ.Ｙｅｌｌｏｗ#１０４(Ｃ.Ｉ.１５９８５:１)と、アントラピリミジン系のＰｉｇ.Ｙｅｌｌｏｗ#１０８(Ｃ.Ｉ.６８４２０)と、イソインドリノン系のＰｉｇ.Ｙｅｌｌｏｗ#１０９(Ｃ.Ｉ.５６２８４)、Ｐｉｇ.Ｙｅｌｌｏｗ#１１０
(Ｃ.Ｉ.５６２８０)、Ｐｉｇ.Ｙｅｌｌｏｗ#１３９(Ｃ.Ｉ.５６２９８)、Ｐｉｇ.Ｙｅｌｌｏｗ#１８５(Ｃ.Ｉ.５６２９０)と、ベンズイミダゾロン系のＰｉｇ.Ｙｅｌｌｏｗ#１２３(Ｃ.Ｉ.１１７８３)、Ｐｉｇ.Ｙｅｌｌｏｗ#１５４(Ｃ.Ｉ.１３９８０)、Ｐｉｇ.Ｙｅｌｌｏｗ#１７５(Ｃ.Ｉ.１１７８４)、Ｐｉｇ.Ｙｅｌｌｏｗ#１８０(Ｃ.Ｉ.２１２９０)、Ｐｉｇ.Ｙｅｌｌｏｗ#１８１(Ｃ.Ｉ.１１７７７)と、キノフタロン系のＰｉｇ.Ｙｅｌｌｏｗ#１３８(Ｃ.Ｉ.５６３００)と、金属複合体のＰｉｇ.Ｙｅｌｌｏｗ#１１７(Ｃ.Ｉ.４８０４３)、Ｐｉｇ.Ｙｅｌｌｏｗ#１２９(Ｃ.Ｉ.４８０４２)、Ｐｉｇ.Ｙｅｌｌｏｗ#１５０(Ｃ.Ｉ.１２７６４)、Ｐｉｇ.Ｙｅｌｌｏｗ#１５３(Ｃ.Ｉ.４８５４５)、Ｐｉｇ.Ｙｅｌｌｏｗ#１７７(Ｃ.Ｉ.４８１２０)、Ｐｉｇ.Ｙｅｌｌｏｗ#１７９(Ｃ.Ｉ.４８１２５)等が使用できる。
【００５６】
その他にオレンジ顔料としては、モノアゾ系のＰｉｇ.Ｏｒａｎｇｅ#１(Ｃ.Ｉ.１１７２５)、Ｐｉｇ.Ｏｒａｎｇｅ#６(Ｃ.Ｉ.１２７３０)と、ナフトール系のＰｉｇ.Ｏｒａｎｇｅ#２(Ｃ.Ｉ.１２０６０)、Ｐｉｇ.Ｏｒａｎｇｅ#５(Ｃ.Ｉ.１２０７５)、Ｐｉｇ.Ｏｒａｎｇｅ#２２(Ｃ.Ｉ.１２４７０)、Ｐｉｇ.Ｏｒａｎｇｅ#２４(Ｃ.Ｉ.１２３０５)、Ｐｉｇ.Ｏｒａｎｇｅ#３８(Ｃ.Ｉ.１２３６７)と、ナフトール金属複合体のＰｉｇ.Ｏｒａｎｇｅ#１７(Ｃ.Ｉ.１５５１０:１ Ｐｉｇ.Ｏｒａｎｇｅ#１７:１(１５５１０:２)、Ｐｉｇ.Ｏｒａｎｇｅ#４６(Ｃ.Ｉ.１５６０２)と、ジスアゾピラゾロン系のＰｉｇ.Ｏｒａｎｇｅ#１３(Ｃ.Ｉ.２１１１０)、Ｐｉｇ.Ｏｒａｎｇｅ#３４(Ｃ.Ｉ.２１１１５)と、ジアリルアリリド系のＰｉｇ.Ｏｒａｎｇｅ#１５(Ｃ.Ｉ.２１１３０)、Ｐｉｇ.Ｏｒａｎｇｅ#１６(Ｃ.Ｉ.２１１６０)と、ナフタレンスルホン酸金属複合体のＰｉｇ.Ｏｒａｎｇｅ#１９(Ｃ.Ｉ.１５９９０)と、ジスアゾ系縮合物のＰｉｇ.Ｏｒａｎｇｅ#３１(Ｃ.Ｉ.２００５０)と、ベンズイミダゾロン系のＰｉｇ.Ｏｒａｎｇｅ#３６(Ｃ.Ｉ.１１７８０)、Ｐｉｇ.Ｏｒａｎｇｅ#６０(Ｃ.Ｉ.１１７８２)と、ピランスロン系のＰｉｇ.Ｏｒａｎｇｅ#４０(Ｃ.Ｉ.５９７００)と、ペリノン系のＰｉｇ.Ｏｒａｎｇｅ#４３(Ｃ.Ｉ.７１１０５)と、キナクリドン系のＰｉｇ.Ｏｒａｎｇｅ#４８(Ｃ.Ｉ.７３９００)と、イソインドリン系のＰｉｇ.Ｏｒａｎｇｅ#６１(Ｃ.Ｉ.１１２６５)、Ｐｉｇ.Ｏｒａｎｇｅ#６６(Ｃ.Ｉ.４８２１０)またはＰｉｇ.Ｏｒａｎｇｅ#６９(Ｃ.Ｉ.５６２９２)等が使用できる。
【００５７】
前記のカラーを出すために顔料は２種以上を混合して使用でき、要求されるカラーとカラー特性および膜特性に応じて全インク組成物に対し２〜１５重量％を含むことが望ましい。
【００５８】
前記熱硬化型インク組成物の構成成分中、前記ポリエステル系樹脂は、全インク組成物に対し１〜３０重量％を含むことが望ましい。前記ポリエステル系樹脂の含有量が１重量％未満であると、構成成分間結合機能をする樹脂成分が足りなくなってカラーフィルタパターンに要求される基本的な耐熱性および耐化学性などの物性を満足させることができなくなり、３０重量％を超えると、製造された組成物の粘度が非常に高くなって、コーティング時における膜の均一性を(ｕｎｉｆｏｒｍｉｔｙ)を維持しにくいだけでなく、顔料などの他の成分の含有量が低くなり要求されるカラー特性などを満足させることができなくなる。
【００５９】
また、バインダー樹脂として一般式１の構造を持つ前記ポリエステル系樹脂を単独で用いることもでき、アクリル系樹脂をバインダー樹脂としてさらに含んで用いることもできる。この場合、全バインダー樹脂に対して前記ポリエステル系樹脂の比率は３０重量％以上であることが望ましい。 
【００６０】
前記エチレン性不飽和二重結合を有するｆ)多官能性モノマーとしては、分子中に少なくとも一つ以上の付加重合可能な不飽和基を有する沸騰点が１００℃以上の化合物、またはカプロラクトンを導入した官能性モノマーが使用できる。 
【００６１】
前記分子中に少なくとも一つ以上の付加重合可能な不飽和基を有する沸騰点が１００℃以上の化合物としては、ポリエチレングリコールモノ(メタ)アクリレート、ポリプロピレングリコールモノ(メタ)アクリレートまたはフェノキシエチル(メタ)アクリレートなどの単官能性モノマー、ポリエチレングリコール(メタ)アクリレート、ポリプロピレングリコール(メタ)アクリレート、トリメチロールエタントリアクリレート、トリメチロールプロパントリアクリレート、ネオペンチルグリコール(メタ)アクリレート、ペンタエリトリトールテトラ アクリレート、ペンタエリトリトールトリアクリレート、ジペンタエリトリトールペンタアクリレート、またはジペンタエリトリトールヘキサアクリレートなどの多官能性モノマーなどが使用でき、また、前記カプロラクトンを導入した多官能性モノマーとしては、ジペンタエリトリトールに導入したＫＡＹＡＲＡＤ ＤＰＣＡ-２０、３０、６０、１２０、テトラヒドロフリルアクリレートに導入したＫＡＹＡＲＡＤ ＴＣ-１１０Ｓ、またはネオペンチルグリコールヒドロキシピバレートに導入したＫＡＹＡＲＡＤ ＨＸ-２２０、ＫＡＹＡＲＡＤ ＨＫ-６２０等が使用できる。
【００６２】
その他に、使用可能なｆ)多官能性モノマーとしては、ビスフェノールＡ誘導体のエポキシアクリレート、ノボラック-エポキシアクリレート、ウレタン系の多官能性アクリレートがあり、ウレタン系の多官能性アクリレートとしてはＵ-３２４Ａ、Ｕ１５ＨＡまたはＵ-４ＨＡなどがある。前記エチレン性不飽和二重結合を有する多官能性モノマーは単独または２種以上を混合して使用することもできる。
【００６３】
前記エチレン性不飽和二重結合を有するｆ)多官能性モノマーは、全熱硬化型インク組成物に対し１〜３０重量％(熱硬化型インク組成物の固形分を基準に５〜５０重量％となるように含む。)を使用することが望ましい。
【００６４】
前記エチレン性不飽和二重結合を有するｆ)多官能性モノマーの含有量が１重量％未満であるとコーティングフィルムの強度が低下し、３０重量％を超えると、熱硬化型インク樹脂層の粘着性が過剰になってフィルムの強度が充分でなくなり、異物が付着しやすくなる。
【００６５】
前記熱硬化型インク組成物に用いられるｇ)熱重合開始剤としては、アゾ系化合物としてＷａｋｏ Ｐｕｒｅ ｃｈｅｍｉｃａｌ Ｉｎｄｕｓｔｒｉｓ. Ｌｔｄ.のアゾニトリル系のＶ-６０、Ｖ-６５、Ｖ-５９、Ｖ-７０、Ｖ-４０と、アゾエステル系のＶ-６０１、アゾアミド系のＶＡ-０８６、ＶＡ-０８５、ＶＡ-０８０、Ｖａｍ-１１０、Ｖａｍ-１１１、ＶＦ-０９６、アゾアミジン系のＶ-５０、ＶＡ-０４４、ＶＡ-０４６Ｂ、Ａａｍ-０２７、ＶＡ-０６０、ＶＡ-０５７、ＶＡ-０６１、マクロアゾ系開始剤のＶＰＳ-０５０１、ＶＰＳ-１００１、ＶＰＥ-０２０１、ＶＰＥ-０４０１、ＶＰＥ-０６０１、ＶＰＴＧ-０３０１等があり、これらに限定されるのではない。 
【００６６】
前記ｇ)熱重合開始剤は、全熱硬化型インク組成物に対し０.１〜５.０重量％で含まれることが望ましい。前記ｇ)熱重合開始剤が０.１重量％未満であると、熱重合反応が充分でなくインク膜の物性が低くなりやすく、５.０重量％以上であると、熱重合開始剤の過量使用によりインクにおける溶解度が減少して沈殿物が発生したり、熱硬化の間に熱重合開始剤の熱分解産物によって汚染が起きる原因になることもある。
【００６７】
前記熱硬化型インクにはｊ)界面活性剤を用いることができる。用いられるｊ)界面活性剤としては、シリコン系界面活性剤またはフッ素系界面活性剤がある。具体的に、シリコン系界面活性剤としては、ＢＹＫ-Ｃｈｅｍｉｅ社のＢＹＫ-０７７、ＢＹＫ-０８５、ＢＹＫ-３００、ＢＹＫ-３０１、ＢＹＫ-３０２、ＢＹＫ-３０６、ＢＹＫ-３０７、ＢＹＫ-３１０、ＢＹＫ-３２０、ＢＹＫ-３２２、ＢＹＫ-３２３、ＢＹＫ-３２５、ＢＹＫ-３３０、ＢＹＫ-３３１、ＢＹＫ-３３３、ＢＹＫ-３３５、ＢＹＫ-３４１ｖ３４４、ＢＹＫ-３４５ｖ３４６、ＢＹＫ-３４８、ＢＹＫ-３５４、ＢＹＫ-３５５、ＢＹＫ-３５６、ＢＹＫ-３５８、ＢＹＫ-３６１、ＢＹＫ-３７０、ＢＹＫ-３７１、ＢＹＫ-３７５、ＢＹＫ-３８０またはＢＹＫ-３９０等が挙げられる。またフッ素系界面活性剤としては、ＤＩＣ(ＤａｉＮｉｐｐｏｎ Ｉｎｋ ＆ Ｃｈｅｍｉｃａｌｓ)社のＦ-１１４、Ｆ-１７７、Ｆ-４１０、Ｆ-４１１、Ｆ-４５０、Ｆ-４９３、Ｆ-４９４、Ｆ-４４３、Ｆ-４４４、Ｆ-４４５、Ｆ-４４６、Ｆ-４７０、Ｆ-４７１、Ｆ-４７２ＳＦ、Ｆ-４７４、Ｆ-４７５、Ｆ-４７７、Ｆ-４７８、Ｆ-４７９、Ｆ-４８０ＳＦ、Ｆ-４８２、Ｆ-４８３、Ｆ-４８４、Ｆ-４８６、Ｆ-４８７、Ｆ-１７２Ｄ、ＭＣＦ-３５０ＳＦ、ＴＦ-１０２５ＳＦ、ＴＦ-１１１７ＳＦ、ＴＦ-１０２６ＳＦ、ＴＦ-１１２８、ＴＦ-１１２７、ＴＦ-１１２９、ＴＦ-１１２６、ＴＦ-１１３０、ＴＦ-１１１６ＳＦ、ＴＦ-１１３１、ＴＦ-１１３２、ＴＦ-１０２７ＳＦ、ＴＦ-１４４１またはＴＦ-１４４２等が挙げられるが、これらに限定されるのではない。
【００６８】
前記の熱硬化型インク組成物に用いられるｊ)界面活性剤は、全熱硬化型インク組成物に対し０.０３〜１.０重量％が望ましい。前記界面活性剤の含有量が０.０３重量％未満であると、インクのコーティング時にレベリング特性あるいはぬれ特性が良くなく、スムーズなコーティングの進行を阻害する恐れがあり、１.０重量％以上であると、界面活性剤の過剰使用により消泡性が悪くなるなどの問題が発生し得る。
【００６９】
前記熱硬化型インクのｈ)溶媒としては、溶解性、顔料分散性および塗布性などを考慮してプロピレングリコールモノメチルエーテル、エチレングリコールモノメチルエーテルアセテート、プロピレングリコールモノメチルエーテルアセテート、プロピレングリコールモノエチルエーテルアセテート、ジエチレングリコールジメチルエーテル、シクロヘキサノン、２-ヘプタノン、３-ヘプタノン、２-ヒドロキシエチルプロピオネート、３-メチル-３-メトキシブチルプロピオネート、エチル-３-メトキシプロピオネート、メチル-３-エトキシプロピオネート、エチル-３-エトキシプロピオネート、ブチルアセテート、ギ酸アミル、イソアミルアセテート、イソブチルアセテート、ブチルプロピオネート、イソプロピルブチレート、エチルブチレート、ブチルブチレート、ピルビン酸エチル、γ-ブチロラクトン、メチルエチルケトン、メチルセロソルブ、エチルセロソルブ、エチレングリコールジメチルエーテル、エチレングリコールジエチルエーテル、プロピレングリコールジメチルエーテル、プロピレングリコールジエチルエーテル、ジエチレングリコールジエチルエーテル、ジエチレングリコールメチルエチルエーテル、２-エトキシプロパノール、２-メトキシプロパノール、３-メトキシブタノール、シクロヘキサノン、シクロペンタノン、３-メトキシブチルアセテート、エチル３-エトキシプロピオネート、エチルセロソルブアセテート、メチルセロソルブアセテート、ブチルアセテート、エチルアセテート、プロピルアセテート、ジプロピレングリコールモノメチルエーテルなどが挙げられ、前記ｈ)溶媒は単独または２種以上を混合して使用することができる。
【００７０】
前記ｈ)溶媒は、全熱硬化型インク組成物に対し５０〜９０重量％を含むことが望ましい。
【００７１】
熱硬化型インク組成物は、必要に応じて分散剤、硬化促進剤、熱重合抑制剤、可塑剤、接着促進剤、充填剤など１種以上の添加剤をさらに含むことができ、全熱硬化型インク組成物に対し０.０１〜２重量％で含まれることが望ましい。
(実施の形態)
【００７２】
以下、実施例によって本発明をより詳しく説明する。但し、本発明はこれらの実施例により限定されるものではない。
【００７３】
実施例:本発明によるポリエステル系樹脂を含む熱硬化型インク組成物の製造
(実施例１)
【００７４】
ロールプリンティング用熱硬化型ブルーインクは、全体に対して、着色剤としてピグメントブルー(Ｐｉｇ. Ｂｌｕｅ)#１５:６ ３.７６重量％、ピグメントバイオレット(Ｐｉｇ. Ｖｉｌｏｅｔ)#２３ ０.９４重量％、バインダー樹脂としてはベンジル(メタ)アクリレートと(メタ)アクリル酸が７０:３０のモル比で形成された共重合体に、アリルグリシジルエーテルが付加された重合体(Ｍｗ = ９,０００、Ａ.Ｖ. ９０)１.５４重量％をアクリル系樹脂として含み、エチレングリコールジトリメリテートと２,２-ビス(ヒドロキシメチル)プロピオン酸がそれぞれ７０:１００のモル比で形成されたポリエステル系縮合重合体に、グリシジルメタクリレートとヒドロキシエチルメタクリレートがそれぞれ１４０:７のモル比で付加された重合体(Ｍｗ = １２,４００、Ａ.Ｖ. ９９)４.７重量％をポリエステル系樹脂として含み、多官能性モノマーとしてジペンタエリトリトールヘキサアクリレート９.４重量％、アゾアミド系熱重合開始剤(Ｖ-４０、Ｗａｋｏ Ｐｕｒｅ Ｃｈｅｍｉｃａｌ Ｉｎｄｕｓｔｒｉｓ. ＬＴＤ)０.５重量％、添加剤として分散剤のポリエステル系分散剤１.６１６重量％、接着促進剤として３-メタクリルオキシプロピルトリメトキシ０.１重量％、界面活性剤としてＦ-４７５(ＤａｉＮｉｐｐｏｎ Ｉｎｋ ＆ Ｃｈｅｍｉｃａｌｓ) ０.１重量％とＦ-４８７(ＤａｉＮｉｐｐｏｎ Ｉｎｋ ＆ Ｃｈｅｍｉｃａｌｓ) ０.２重量％、溶媒としてプロピレングリコールモノメチルエーテルアセテート３７.０１４重量％、メチルエチルケトン３２.１６９重量％および２-エトキシプロパノール７.９６１重量％を混合し、前記混合物を５時間撹はんしてロールプリンティング用インク組成物を製造した。
(実施例２)
【００７５】
前記実施例１でバインダー樹脂として用いたアクリル系樹脂と、本発明によるポリエステル系樹脂の代わりに、実施例２では本発明によるポリエステル系樹脂だけをバインダー樹脂として６.２４重量％を使用し、その他の成分は実施例１と同様にして、ロールプリンティング用ブルーインクを製造した。
(実施例３)
【００７６】
ロールプリンティング用熱硬化型レッドインクは、全体に対して、着色剤としてピグメントレッド(Ｐｉｇ.Ｒｅｄ) #２５４ ３.７６重量％、ピグメントレッド(Ｐｉｇ.Ｒｅｄ) #１７７ １.７３１重量％、ピグメントイエロー(Ｐｉｇ.Ｙｅｌｌｏｗ) #１５０ １.２１２重量％、バインダー樹脂としてベンジル(メタ)アクリレートと(メタ)アクリル酸が７０:３０のモル比で形成された共重合体に、アリルグリシジルエーテルが付加された重合体(Ｍｗ = ９,０００、Ａ.Ｖ. ９０)１.４４６重量％をアクリル系樹脂として含み、エチレングリコールジトリメリテートと２,２-ビス(ヒドロキシメチル)プロピオン酸がそれぞれ７０:１００のモル比で形成されたポリエステル系縮合重合体に、グリシジルメタクリレートとヒドロキシエチルメタクリレートがそれぞれ１４０:７のモル比で付加された重合体(Ｍｗ = １２,４００、Ａ.Ｖ. ９９)２.７３１重量％をポリエステル系樹脂として含み、多官能性モノマーとしてジペンタエリトリトールヘキサアクリレート３.３３７重量％、アゾアミド系熱重合開始剤(Ｖ-４０、Ｗａｋｏ Ｐｕｒｅ Ｃｈｅｍｉｃａｌ Ｉｎｄｕｓｔｒｉｓ. ＬＴＤ)０.７重量％、添加剤として分散剤のポリエステル系分散剤２.６９２重量％、接着促進剤として３-メタクリルオキシプロピルトリメトキシシラン０.１４６重量％、界面活性剤としてＦ-４７５(ＤａｉＮｉｐｐｏｎ Ｉｎｋ ＆ Ｃｈｅｍｉｃａｌｓ)０.１５重量％とF-４８７(ＤａｉＮｉｐｐｏｎ Ｉｎｋ ＆ Ｃｈｅｍｉｃａｌｓ)０.１５重量％、溶媒としてプロピレングリコールモノメチルエーテルアセテート５６.１８４重量％、およびメチルエチルケトン２５.４７９重量％を混合し、前記混合物を５時間撹はんしてロールプリンティング用インク組成物を製造した。
(実施例４)
【００７７】
前記実施例３でバインダー樹脂として用いたアクリル系樹脂と、本発明によるポリエステル系樹脂の代わりに、実施例４では本発明によるポリエステル系樹脂だけをバインダー樹脂として４.１７７重量％を使用し、その他の成分は実施例３と同様にして、ロールプリンティング用ブルーインクを製造した。
(実施例５)
【００７８】
インクジェット用熱硬化型ブルーインクは、全体に対して、着色剤としてピグメントブルー(Ｐｉｇ. Ｂｌｕｅ)#１５:６ ６.０２重量％、ピグメントバイオレット(Ｐｉｇ. Ｖｉｌｏｅｔ)#２３ １.０８重量％、樹脂バインダーとしてエチレングリコールジトリメリテートと２,２-ビス(ヒドロキシメチル)プロピオン酸がそれぞれ７０:１００のモル比で形成されたポリエステル系縮合重合体に、グリシジルメタクリレートとヒドロキシエチルメタクリレートがそれぞれ１４０:７のモル比で付加された重合体(Ｍｗ = １２,４００、Ａ.Ｖ. ９９)５.７４重量％をポリエステル系樹脂として含み、多官能性モノマーとしてジペンタエリトリトールヘキサアクリレート１１.２重量％、アゾアミド系熱重合開始剤(Ｖ-４０、Ｗａｋｏ Ｐｕｒｅ Ｃｈｅｍｉｃａｌ Ｉｎｄｕｓｔｒｉｓ. ＬＴＤ)０.５重量％、添加剤として分散剤のポリエステル系分散剤３.２重量％、接着促進剤として３-メタクリルオキシプロピルトリメトキシシラン０.２重量％、界面活性剤としてＢＹＫ-３３０(ＢＹＫ-Ｃｈｅｍｉｅ社)０.０６重量％、溶媒としてブチルカルビトールアセテート６７.５４重量％、ブトキシプロパノール４.４６重量％を混合し、前記混合物を５時間撹はんしてインクジェット用ブルーインクを製造した。
(実施例６)
【００７９】
インクジェット用熱硬化型レッドインクは、全体に対して、着色剤としてピグメントレッド(Ｐｉｇ.Ｒｅｄ) #２５４ ４.０６８重量％、ピグメントレッド(Ｐｉｇ.Ｒｅｄ) #１７７ ２.５４２５重量％、ピグメントイエロー(Ｐｉｇ.Ｙｅｌｌｏｗ) #１５０ １.２４０７重量％、バインダー樹脂としてエチレングリコールジトリメリテートと２,２-ビス(ヒドロキシメチル)プロピオン酸がそれぞれ７０:１００のモル比で形成されたポリエステル系縮合重合体に、グリシジルメタクリレートとヒドロキシエチルメタクリレートがそれぞれ１４０:７のモル比で付加された重合体(Ｍｗ = １２,４００、Ａ.Ｖ. ９９)４.０４８重量％をポリエステル系樹脂として含み、多官能性モノマーとしてジペンタエリトリトールヘキサアクリレート８.０９６重量％、アゾアミド系熱重合開始剤(Ｖ-４０、Ｗａｋｏ Ｐｕｒｅ Ｃｈｅｍｉｃａｌ Ｉｎｄｕｓｔｒｉｓ. ＬＴＤ)０.５重量％、添加剤として分散剤のポリエステル系分散剤４.２４７８重量％、接着促進剤として３-メタクリルオキシプロピルトリメトキシシラン０.２重量％、界面活性剤としてＢＹＫ-３３０(ＢＹＫ-Ｃｈｅｍｉｅ社)０.０６重量％、溶媒としてブチルカルビトールアセテート７４.９９７重量％を混合し、前記混合物を５時間撹はんしてインクジェット用レッドインクを製造した。
【００８０】
比較例:自由ラジカル重合によるエチレン性不飽和基を有するアクリル系樹脂を用いた熱硬化インク組成物の製造
(比較例１)
【００８１】
実施例１および実施例２のバインダー樹脂の代わりに、バインダー樹脂としてアクリル系樹脂だけを含む。すなわち、ベンジル(メタ)アクリレートと(メタ)アクリル酸が７０:３０のモル比で形成された共重合体に、アリルグリシジルエーテルが付加された重合体(Ｍｗ = ９,０００、Ａ.Ｖ. ９０)６.２４重量％をエチレン性不飽和基を有するアクリル系樹脂として含み、その他の成分は実施例１および実施例２と同様にして、ロールプリンティング用ブルーインクを製造した。
(比較例２)
【００８２】
実施例３および実施例４のバインダー樹脂の代わりに、バインダー樹脂としてアクリル系樹脂だけを含む。すなわち、ベンジル(メタ)アクリレートと(メタ)アクリル酸が７０:３０のモル比で形成された共重合体にアリルグリシジルエーテルが付加された重合体(Ｍｗ = ９,０００、Ａ.Ｖ. ９０)４.１７７重量％をエチレン性不飽和基を有するアクリル系樹脂として含み、その他の成分は実施例３および実施例４と同様にして、ロールプリンティング用レッドインクを製造した。
(比較例３)
【００８３】
実施例５のバインダー樹脂の代わりに、バインダー樹脂としてアクリル系樹脂を含む。すなわち、ベンジル(メタ)アクリレートと(メタ)アクリル酸が７０:３０のモル比で形成された共重合体に、アリルグリシジルエーテルが付加された重合体(Ｍｗ = ９,０００、Ａ.Ｖ. ９０)５.７４重量％をエチレン性不飽和基を有するアクリル系樹脂として含み、その他の成分は実施例５と同様にして、インクジェット用ブルーインクを製造した。
(比較例４)
【００８４】
実施例６のバインダー樹脂の代わりに、バインダー樹脂としてアクリル系樹脂を含む。すなわち、ベンジル(メタ)アクリレートと(メタ)アクリル酸が７０:３０のモル比で形成された共重合体に、アリルグリシジルエーテルが付加された重合体(Ｍｗ = ９,０００、Ａ.Ｖ. ９０)４.０４８重量％をエチレン性不飽和基を有するアクリル系樹脂として含み、その他の成分は実施例６と同様にして、インクジェット用レッドインクを製造した。
(実験例)
【００８５】
熱硬化型インク組成物の耐化学性および耐熱性評価
【００８６】
本発明により製造された熱硬化型インク組成物の耐化学性および耐熱性を試すために下記のような方法を用いた。
【００８７】
前記実施例１〜６および比較例１〜４により製造された熱硬化型インク組成物溶液をそれぞれガラスにスピンコーティング(ｓｐｉｎ ｃｏａｔｉｎｇ)し、約１００℃で１００秒間前熱処理(ｐｒｅ-ｂａｋｅ)を行った後、さらにこれを２２０℃で約３０分間後熱処理(ｐｏｓｔ-ｂａｋｅ)を行ってフィルムを形成した。
【００８８】
各熱硬化型インク組成物の耐化学性は、前記の方法によってガラス基板上に形成されたカラーコーティングフィルムを３ｃｍ×３ｃｍに切り取り、４５℃のＮＭＰ(Ｎ-メチルピロリドン)１０ｇに６０分間浸漬した後、ＵＶ-ｖｉｓ ｓｐｅｃｔｒｏｍｅｔｅｒを用いて、顔料が溶出されたＮＭＰ溶液の吸光度を測定して決定し、この時、レッドインクは５２０ｎｍ、ブルーインクは６７１ｎｍでの吸光度を測定したが、吸光度が低いほど溶出された顔料の量が少ないため、耐化学性はより良好であると考えられる。
【００８９】
各熱硬化型インク組成物の耐熱性は、前記の方法によってガラス基板上に形成されたカラーコーティングフィルムを２３０℃の真空オーブンで６０分間放置した後、熱処理前と後の色差を利用して測定し、色差が少ないほど耐熱性はより良好であると考えられる。
【００９０】
前記耐化学性および耐熱性に対する実験結果を次の表１に示す。  
【表１】
2010526162.tif 000007
【００９１】
本発明によるポリエステル系樹脂を含んだインク組成物は、樹脂はエチレン性不飽和基を有し、自由ラジカル重合によって形成されたアクリル系樹脂だけを含有したインク組成物に比べ、耐化学性および耐熱性に優れる。
【００９２】
また、本発明によるポリエステル系樹脂を用いたロールプリンティング用あるいはインクジェットプリンティング用熱硬化型インク組成物から形成された硬化物を提供することができる。硬化物の具体的な例としては、カラーフィルタのＲｅｄ、Ｇｒｅｅｎ、Ｂｌｕｅパターンまたはブラックマトリックスパターンが挙げられる。
【国際調査報告】
2010526162.tif 000010
2010526162.tif 000011